(57)【要約】【課題】成形性等に優れており且つ吸熱ピークが高温側へシフトされ、それに伴う中低温領域での重量減少も抑制された層状複水酸化物、難燃剤及びその製造方法を提供することを目的とする。【解決手段】本発明によれば、  式（Ｉ）：〔Ｍ２＋１−ｘＭ３＋ｘ（ＯＨ）２〕（式中、Ｍ２＋はＭｇ２＋、Ｍ３＋はＡｌ３＋、０．２≦ｘ≦０．３３）で示される金属複水酸化物からなる基本層と、該基本層の中間層にインターカレートされたリン酸水素イオンおよび層間水からなるリン含有の層状複水酸化物、該層状複水酸化物を含む難燃剤、難燃性合成樹脂組成物および該層状複水酸化物の製造方法が提供される。【選択図】    図２
2017078014.tif 000002
【特許請求の範囲】
【請求項１】
式（Ｉ）：
〔Ｍ２＋１−ｘＭ３＋ｘ（ＯＨ）２〕                （Ｉ）
（式中、Ｍ２＋はＭｇ２＋であり、Ｍ３＋はＡｌ３＋であり、０．２≦ｘ≦０．３３である。）で示される金属複水酸化物からなる基本層と、該基本層の中間層にインターカレートされたリン酸水素イオンおよび層間水からなる層状複水酸化物。
【請求項２】
請求項１に記載の層状複水酸化物を含んでいる難燃剤。
【請求項３】
前記層状複水酸化物の中間層には、リン酸水素イオンがＰ２Ｏ５に換算して、基本層に対して少なくとも０．５重量％以上インターカレートされていることを特徴とする請求項２に記載の難燃剤。
【請求項４】
前記層状複水酸化物のＢＥＴ法による比表面積が４０ｍ２／ｇ以下であることを特徴とする請求項１ないし３のいずれか１項に記載の難燃剤。
【請求項５】
請求項２ないし４のいずれか１項に記載の難燃剤が、合成樹脂固形成分に対して１０〜８０重量％配合されていることを特徴とする難燃性合成樹脂組成物。
【請求項６】
式（ＩＩ）：
〔Ｍ２＋１−ｘＭ３＋ｘ（ＯＨ）２〕〔（ＣＯ３）ｘ／２・ｙＨ２Ｏ〕          （ＩＩ）
（式中、Ｍ２＋はＭｇ２＋であり、Ｍ３＋はＡｌ３＋であり、０．２≦ｘ≦０．３３であり、ｙは０より大きい実数ある。）で示される炭酸型層状複水酸化物を熱分解するステップ；
生成する熱分解物をリン含有化合物の水溶液へ加え、反応させるステップ；
固体の反応生成物を反応液から分離するステップ；そして
分離した固体を乾燥し、粉砕するステップ；
を含む請求項１に記載の層状複水酸化物の製造方法。
【請求項７】
前記熱分解は、４００℃〜８００℃の温度で行われる請求項６に記載の製造方法。
【請求項８】
前記乾燥は、３００℃〜４００℃の温度で行われる請求項６又は７に記載の製造方法。
【発明の詳細な説明】
【技術分野】
【０００１】
本発明は、リンがリン酸水素イオンとしてインターカレートされた層状複水酸化物、該層状複水酸化物を含む難燃剤、難燃性合成樹脂組成物および該層状複水酸化物の製造方法に関し、特に層状複水酸化物の中間層へ、リンをリン酸水素イオンとしてインターカレートすることにより、加工性や成形性に優れており、且つ吸熱ピークが現れる温度領域が高温側へシフトされ、それに伴う中低温領域での重量減少も抑制されたリン含有の層状複水酸化物、該層状複水酸化物を含む難燃剤、難燃性合成樹脂組成物および該層状複水酸化物の製造方法に関する。
【背景技術】
【０００２】
難燃剤としては、主に臭素系や塩素系などのハロゲン系化合物とアンチモンやリン化合物との併用した難燃剤、または水酸化アルミニウムや水酸化マグネシウム水和物などの無機系水和物材料、赤リンや有機リン系化合物のリン系化合物などが知られている。これらの難燃剤は建築や電子デバイス、電線など広い分野に使用されている。
【０００３】
しかしながら、近年、環境規制の高まりによりハロゲン系難燃剤の使用が問題となっており、環境に無害な難燃材料の開発が求められている。また、電子回路や自動車のエンジン周りなど高温用途のニーズも高まってきている。これらの要求を満たす材料として、層状複水酸化物（Ｌａｙｅｒｅｄ Ｄｏｕｂｌｅ Ｈｙｄｒｏｘｉｄｅ）が注目されており、特にマグネシウムやアルミニウム、炭酸、水酸化物、水を含むハイドロタルサイト〔組成式例：Ｍｇ６Ａｌ２（ＯＨ）１６ＣＯ３・４Ｈ２Ｏ〕が注目されている。
【０００４】
層状複水酸化物は、以下の一般式で示される、陰イオン交換能をもつ層状化合物である。その結晶構造は、二価金属イオンの一部を三価金属イオンが置換した正八面体の水酸化物層である基本層と、層間陰イオンと層間水からなる中間層が交互に積層した構造を有している。
一般式：〔Ｍ２＋１−ｘＭ３＋ｘ（ＯＨ）２〕Ｘ＋〔Ａｎ−ｘ／ｎ・ｙＨ２Ｏ〕
ここで、Ｍ２＋は、Ｍｇ，Ｍｎ，Ｆｅ，Ｃｏ，Ｎｉ，Ｃｕ，Ｚｎなどの二価金属イオンであり、Ｍ３＋は、Ａｌ，Ｃｒ，Ｆｅ，Ｃｏ，Ｉｎなどの三価金属イオンであり、基本骨格である水酸化物の正八面体層は、二価金属イオンの一部を三価金属イオンで置換することで結果として正電荷を持ち、その電荷を補うために層間へ陰イオンを取り込んで電気的中性を保っている。また層間には、層間水として水分子も取り込まれている。Ａｎ−は、Ｃｌ−，ＮＯ３−，ＣＯ３２−，ＣＯＯ−などのｎ価の陰イオンであり、種類によっては交換が可能である。また、ｘは、ｘ＝［Ｍ３＋］／（［Ｍ２＋］＋［Ｍ３＋］）であって、通常ｘ＝０．２〜０．３３であり、ｙは０より大きい実数である。
【０００５】
層状複水酸化物の中で最も一般的に用いられているのがハイドロタルサイトであり、その構造はＭｇ２＋の一部がＡｌ３＋で置き換わり、層間にＣＯ３２−を有していることを特徴としている。また、三価金属イオンの一部を四価金属イオンで置き換えた組成や、一価金属イオン−三価金属イオンの組み合わせである［Ｌｉ１／３Ａｌ２／３（ＯＨ）２］［Ａｎ−１／（３×ｎ）・ｙＨ２Ｏ］などの層状複水酸化物も合成されている。上記組成式に示されるように、層状複水酸化物は中間層に水分子や炭酸イオンを含むため、層状複水酸化物を難燃材料として使用した場合は、水分子の脱離による吸熱効果や、炭酸イオンのガス化による酸素遮断効果を発揮することが期待されている。
【０００６】
このため、例えば特開２０１１−１１６９８１号公報（特許文献１）、特開２００８−０１８０６号公報（特許文献２）および特開２００１−１６４１３１号公報（特許文献３）などに記載されているように、層状複水酸化物を樹脂マトリックスへ配合することにより、難燃性を向上させた難燃性樹脂組成物などが知られている。
【０００７】
しかしながら、層状複水酸化物は中間層に水分子を取り込んでいるため、４００℃未満の中低温領域において水分子の脱離による吸熱ピークを生じ、層状複水酸化物の重量もそれに伴って減少する。このため、層状複水酸化物を難燃剤として使用すると、層状複水酸化物の中間層から脱離した水分子が基材である樹脂マトリックスの中へ放出される結果、樹脂マトリックスとの混練において悪影響を及ぼし、基材の加工不良を発生させたり、或いは電子回路製作時などにおいて基板上での半田付けによる接合時に水ぶくれを発生させ、半田付け不良を引き起こすなど問題があった。
【０００８】
また、一般的には、４００℃以上の高温領域では、有機化合物系の難燃剤や水酸化マグネシウムを含んでいる難燃剤は分解してしまうため、４００℃以上の高温領域で有効であり且つ使用が可能な難燃剤はほとんど存在しないという問題があった。
【先行技術文献】
【特許文献】
【０００９】
【特許文献１】特開２０１１−１１６９８１号公報
【特許文献２】特開２００８−０１８０６号公報
【特許文献３】特開２００１−１６４１３１号公報
【特許文献４】国際公開ＷＯ２０１５／１５２２７９号公報
【発明の概要】
【発明が解決しようとする課題】
【００１０】
そこで、本発明は、層状複水酸化物を４００℃以上の高温領域において難燃剤として使用可能とするため、加工性や成形性に優れており、且つ吸熱ピークが現れる温度領域を４００℃以上の高温領域へシフトさせ、そしてそれに伴う４００℃未満での重量減少も抑制された層状複水酸化物、該層状複水酸化物を含む難燃剤、難燃性合成樹脂組成物および該層状複水酸化物の製造方法を提供することを目的とする。
【課題を解決するための手段】
【００１１】
本発明者らは、層状複水酸化物の中低温領域で生じる吸熱ピークは、基本層の層間に取り込まれている一部の水分子に依存しているものと考え、水分子の一部をインターカレーションにより他の元素へ置換することについて鋭意研究を重ねた結果、層状複水酸化物を高温領域で難燃剤として使用可能にするためには、リンをリン酸水素イオンとして基本層の層間へインターカレートすることが有効であることを見出し、本発明のリン含有の層状複水酸化物、該層状複水酸化物を含む該難燃剤、難燃性合成樹脂組成物および該層状複水酸化物の製造方法を完成するに至った。
【００１２】
すなわち、本発明によれば、上記課題を解決するため、
式（Ｉ）：
〔Ｍ２＋１−ｘＭ３＋ｘ（ＯＨ）２〕                （Ｉ）
（式中、Ｍ２＋はＭｇ２＋であり、Ｍ３＋はＡｌ３＋であり、０．２≦ｘ≦０．３３である。）で示される金属複水酸化物からなる基本層と、該基本層の中間層にインターカレートされたリン酸水素イオンおよび層間水からなるリン含有の層状複水酸化物、該層状複水酸化物を含む該難燃剤、難燃性合成樹脂組成物が提供される。
【００１３】
また、層状複水酸化物の中間層には、リン酸水素イオンがＰ２Ｏ５に換算して、基本層に対して少なくとも０．５重量％以上インターカレートされていることが好ましい。
【００１４】
リンおよびリン化合物は、従来より難燃剤として使用されている。そこで、本発明者らはリンおよびリン化合物に着目し、層状複水酸化物の中間層に取り込まれている水分子の一部をリン酸水素イオンでインターカレートすると、リン含有の層状複水酸化物は、その吸熱ピークが現れる温度領域が高温領域へシフトされ、そしてそれに伴う中低温領域での層状複水酸化物の重量減少も抑制されることを見出した。
【００１５】
すなわち、本発明によれば、〔Ｍｇ２＋１−ｘＡｌ３＋ｘ（ＯＨ）２〕からなる基本層と、該基本層の中間層にインターカレートしたリン酸水素イオンおよび層間水からなるリン含有の層状複水酸化物を３００〜４００℃の高温で乾燥すると、従来の層状複水酸化物では４００℃未満であった吸熱ピークが現れる温度領域が４５０〜４６０℃へシフトされ、そしてそれに伴い４００℃未満での層状複水酸化物の重量減少も抑制される。
【００１６】
さらに、難燃剤として、リンがリン酸水素イオンとしてインターカレートされた上記層状複水酸化物を配合した難燃性合成樹脂組成物は、燃焼性ＵＬ９４規格において最高の指標レベルであるＶ−Ｏを達成することができ、また水泡などを生じることがなく高い加工性や成形性を示すことができる。また、本発明のリン含有の層状複水酸化物を合成樹脂へ配合する場合は、リン含有の層状複水酸化物を合成樹脂固形成分に対して５〜８０重量％配合することが好ましく、１０〜７０重量％配合することがより好ましい。
【００１７】
リンがリン酸水素イオンとしてインターカレートされた本発明の層状複水酸化物は、吸熱ピークが現れる温度領域が高温側へシフトされ、それに伴う中低温領域での重量減少も抑制された要因としては、層状複水酸化物の中間層に存在する層間水の一部が、インターカレートしたリン酸水素イオンにより置換されたことによるものと考えられる。また、本発明のリン含有の層状複水酸化物の難燃性が最高レベルにある要因としては、上述の吸熱効果に加えて、層状複水酸化物には、リンがリン酸水素イオンとしてインターカレートされているので、該リン含有の層状複水酸化物を含む難燃性合成樹脂組成物は、燃焼時、チャー生成による酸素遮断効果も強化されていることによるものと考えられる。
【００１８】
本発明によれば、式（Ｉ）で示される、リンがリン酸水素イオンとしてインターカレートされた層状複水酸化物の製造方法が提供される。この製造方法は、
式（ＩＩ）：
〔Ｍ２＋１−ｘＭ３＋ｘ（ＯＨ）２〕〔（ＣＯ３）ｘ／２・ｙＨ２Ｏ〕        （ＩＩ）
（式中、Ｍ２＋はＭｇ２＋であり、Ｍ３＋はＡｌ３＋であり、０．２≦ｘ≦０．３３であり、ｙは０より大きい実数である。）で示される炭酸型層状複水酸化物を熱分解するステップ；
生成する熱分解物をリン含有化合物（例えばリン酸水素二ナトリウム）の水溶液へ加え、反応させるステップ；
固体の反応生成物を反応液から分離するステップ；そして
分離した固体を乾燥し、粉砕するステップ；よりなる。式（ＩＩ）の炭酸型層状複水酸化物は、ハイドロタルサイトとして知られている。
【００１９】
本発明において、層状複水酸化物へインターカレートさせる目的で用いることができるリン含有化合物としては、最終的に該層状複水酸化物へリン酸水素イオンがインターカレートされる形態となる化合物であれば特に種類等を問わず制限なく使用することができ、また複数の化合物の混合物であってもよい。本発明に使用できる上記リン含有化合物の具体的名称としては、例えばリン酸二水素ナトリウム、リン酸二水素カリウム、リン酸二水素アンモニウムなどが挙げられる。その中でも特にリン酸水素二ナトリウムを用いるのが、ハンドリングの利便性や層状複水酸化物へのインターカレートし易さの観点から好ましい。
【００２０】
上記リン含有化合物を層状複水酸化物へインターカレートさせるためには、後述する実施例に記載されているように、リン酸水素イオンを水溶液状態で溶解している状態とし、層状複水酸化物へ処理することが一般的であるが、インターカレートの目的が達成されるのであれば、溶融、湿式（乾式）混合などの手法を用いてもよい。
【００２１】
上記のリン含有の層状複水酸化物の製造方法において、炭酸型層状複水酸化物の熱分解は４００℃〜８００℃の温度で行うことが好ましく、分離した固体の乾燥は３００℃〜４００℃の温度で行うことが好ましい。また、分離した固体の表面などに軽付着した水分を先行して飛ばす目的で、或いは分離した固体の焼結の進行をできるだけ抑制する目的で、上記本乾燥の前に約１１０℃前後の温度で予備乾燥を行ってもよい。
【００２２】
また、本発明により得られるリン含有の層状複水酸化物の中間層には、リン酸水素イオンがＰ２Ｏ５に換算して、基本層に対して少なくとも０．５重量％以上、好ましくは２．５重量％以上インターカレートされていることが好ましい。さらに、層状複水酸化物の中間層にインターカレートされているリン酸水素イオンは、Ｐ２Ｏ５に換算して、基本層に対して少なくとも３５重量％以下であってもよい。
【００２３】
このため、上記のリン含有の層状複水酸化物を得るためには、歩留り等を考慮しても、反応段階においてリン含有化合物をＰ２Ｏ５に換算して、熱分解した炭酸型層状複水酸化物からなる基本層に対して少なくとも０．５重量％以上、好ましくは２．５重量％以上、より顕著な効果を得るには１０重量％以上を反応させることが好ましい。さらに、前記リン含有化合物は、Ｐ２Ｏ５に換算して、基本層に対して少なくとも３５重量％以下であってもよい。
【００２４】
より具体的には、例えばリン含有化合物としてリン酸水素二ナトリウムを用いることができ、この場合は、Ｐ２Ｏ５に換算して、熱分解した炭酸型層状複水酸化物からなる基本層に対して少なくとも０．５重量％以上、好ましくは２．５重量％以上、より顕著な効果を得るには１０重量％以上を反応させることが好ましい。さらに、前記リン酸水素二ナトリウムは、Ｐ２Ｏ５に換算して、基本層に対して少なくとも３５重量％以下であってもよい。
【００２５】
また、本発明により得られるリン含有の層状複水酸化物は、ＢＥＴ法による比表面積において４０ｍ２／ｇ以下であることが好ましく、この場合、樹脂との均一な混練を阻害する二次粒子の形成が抑制されてことが予測され、樹脂との混練において好影響を及ぼすことが期待される。
【発明の効果】
【００２６】
本発明のリン含有の層状複水酸化物は、層状複水酸化物の中間層へ、リンをリン酸水素イオンとしてインターカレートすることにより、加工性や成形性に優れており、且つリンの含有量によって変化するが、吸熱ピークが現れる温度領域が４２０〜４６０℃へシフトし、そしてそれに伴い４００℃未満での層状複水酸化物の重量減少も抑制されるという優れた効果を奏する。その結果、リンがリン酸水素イオンとしてインターカレートされた本発明の層状複水酸化物は、合成樹脂組成物などに対して、４００℃以上の高温領域においても有益な難燃剤として使用することができる。
【００２７】
また、本発明のリン含有の層状複水酸化物が難燃剤として配合された合成樹脂組成物は、燃焼性ＵＬ９４規格などにおいて高い難燃性を示し、また水泡などを生じることがなく高い加工性、成形性を示すことができる。
【図面の簡単な説明】
【００２８】
【図１】ハイドロタルサイト（比較例１）、リン化合物含有ハイドロタルサイト様化合物（比較例４）及び本発明のリン含有の層状複水酸化物（実施例１〜３）のＸ線回折チャートである。
【図２】ハイドロタルサイト（比較例１）及びベーマイト（比較例２）と比較した本発明のリン含有の層状複水酸化物（実施例１）のＴＧ−ＤＴＡ曲線である。
【発明を実施するための形態】
【００２９】
以下、リンがリン酸水素イオンとしてインターカレートされた本発明の層状複水酸化物、該層状複水酸化物を含む難燃剤、難燃性合成樹脂組成物および該層状複水酸化物の製造方法などについて、具体例を交えながら詳細に説明する。なお、本発明は、以下に示される実施形態に限定されるものではなく、本発明の技術的思想を逸脱しない範囲内で各種の変更が可能である。
【実施例】
【００３０】
Ａ．リン含有の層状複水酸化物の製造方法：
実施例１
ハイドロタルサイト（協和化学製）を６００℃で３時間焼成を行い、水分と炭酸を除去したマグネシウムとアルミニウムの酸化物を得た。リン酸水素二ナトリウム２００ｇ（アルドリッチ製）を水２Ｌ中に溶解させ、５０℃に加温した。加温したリン酸水素二ナトリウム溶液中に、上記マグネシウムとアルミニウムの酸化物２００ｇを投入し、撹拌を行いながら２時間熟成させた。熟成後、濾過を行い４Ｌの水で水洗し、得られたケーキを１１０℃で乾燥させた。乾燥物を粗粉砕をした後、３５０℃で焼成することにより、リンがリン酸水素イオンとしてインターカレートされた実施例１の層状複水酸化物を得て、これを難燃剤として使用した。
【００３１】
実施例２
リン酸水素二ナトリウムを１１ｇに添加した以外は実施例１と同様に操作を行い、実施例２の層状複水酸化物を得て、これを難燃剤として使用した。
【００３２】
実施例３
リン酸水素二ナトリウムを２．２ｇに添加した以外は実施例１と同様に操作を行い、実施例３の層状複水酸化物を得た。これを難燃剤として使用した。
【００３３】
比較例１
炭酸型層状複水酸化物であるハイドロタルサイト（協和化学製：ＤＨＴ−６）を比較例１の難燃剤として使用した。
【００３４】
比較例２
水酸化アルミニウム（アルドリッチ社製）を比較例２の難燃剤として使用した。
【００３５】
比較例３
オキシ水酸化アルミニウムであるベーマイト（昭和電工製）を比較例３の難燃剤として使用した。
【００３６】
比較例４
ハイドロタルサイトとして、炭酸型ＬＤＨであるハイドロタルサイト(ＤＨＴ−６、協和化学工業株式会社製、平均粒径:約１μｍ)を７００℃、２時間の条件で焼成して、ハイドロタルサイト焼成物を得た。このハイドロタルサイト焼成物３４．４質量部を、リン酸アンモニウム（（ＮＨ４)３Ｐ０４）３７．２質量部と脱炭酸イオン交換水１５００質量部とを混ぜた溶液中に投入し、６０℃で２時間撹梓させ、ろ過、水洗を行った後、１１０℃で乾燥を行い、比較例４のリン化合物含有ハイドロタルサイト様化合物を得、これを難燃剤として使用した。
【００３７】
実施例１〜３および比較例１〜４の粉体物性分析結果を表１に示す。
【表１】
2017078014.tif 000003
【００３８】
Ｂ．粉体物性分析：
実施例１〜３のリン含有の層状複水酸化物および比較例１の炭酸型層状複水酸化物（ハイドロタルサイト）の結晶構造解析は、Ｘ線回折分析（パナリティカル製  Ｘ’Ｐｅｒｔ  管球Ｃｕ、電圧４５ｋＶ、電流４０ｍＡ）を用いて測定を行った。
分解温度ならびに熱重量減少の測定は、示差熱重量分析（日立ハイテクサイエンス製ＴＧ／ＤＴＡ７３００  昇温速度１０℃／ｍｉｎ．  測定温度３０〜８００℃）で測定を行った。
比表面積は、ＢＥＴ法を用い、Ｍａｃｓｏｒｂ  ＨＭ  ｍｏｄｅｌ−１２０８（マウンテック社製）で測定を行った。
各元素の定量は、蛍光Ｘ線回折（リガク製）で測定を行った。
【００３９】
図１に示されるＸ線回折分析結果より、実施例１〜３の層状複水酸化物は、比較例１の炭酸型層状複水酸化物（ハイドロタルサイト）よりも高角度側へシフトし、また半価幅も大きくなっていることが判った。また、実施例１から実施例３までの層状複水酸化物は、蛍光Ｘ線回折分析結果より、元素としてリンを確認することができた。また、比較例４のリン化合物含有ハイドロタルサイト様化合物は、Ｘ線回折分析による結晶構造解析において実施例１の層状複水酸化物とは結晶構造が異なり（図１）、さらに、水分の重量減少も多く吸熱ピーク温度も確認することができない（表１）ことから、リンがリン酸水素イオンとしてインターカレートされた実施例１の層状複水酸化物とは異なる物質であることが判った。
【００４０】
図２に示される示差熱重量分析結果ならびに表１の各粉体物性分析結果より、実施例１のリン含有の層状複水酸化物は、比較例１の炭酸型層状複水酸化物（ハイドロタルサイト）に対して、吸熱ピークが現れる温度領域が４２０〜４６０℃へシフトされ、そしてそれに伴い４００℃未満での層状複水酸化物の重量減少も抑制されることが判った。
【００４１】
また、図２に示される示差熱重量分析結果より、実施例１のリン含有の層状複水酸化物は、比較例２のオキシ水酸化アルミニウム（ベーマイト）とほぼ同じ重量減少挙動およびほぼ同じ温度域において吸熱ピークを示すが、吸熱ピークは比較例２のオキシ水酸化アルミニウム（ベーマイト）よりも大きく、４２０〜４６０℃付近において極めて高い難燃性を期待できることが判った。
【００４２】
さらに、表１の各粉体物性分析結果より、実施例１〜３の粉体物の比表面積は４０ｍ２／ｇ以下であり、比較例２〜４の粉体物の比表面積と比べてかなり小さい値を示すことが判った。その結果、実施例１〜３の粉体物は比較例２〜４の粉体物よりも一次粒子の粒子径が大きく、二次粒子の形成が少ないものと推察されることから、樹脂との混練において好影響を及ぼすことが期待される。
【００４３】
以上の結果より、本発明のリン含有の層状複水酸化物は、中間層にリン酸水素イオンがインターカレートされたことにより結晶構造に変化が生じ、上記の特性を有していることが推察される。
【００４４】
Ｃ．難燃性評価：
実施例４
基材樹脂であるエチレン酢酸ビニル共重合体樹脂（株式会社ＮＵＣ  品番ＮＵＣ３１９５）を３０ｇ、難燃剤として実施例１のリン含有の層状複水酸化物を７０ｇ秤量した後、二本ロールを使用して１１０℃で各材料を混練及び成形し、シート状になった実施例２の樹脂成形物を得た。その樹脂成形物を厚み調整するためプレスを行い、所定の寸法に切断後、難燃性評価用テストピースを作製した。テストピースを難燃性評価規格であるＵＬ９４の垂直燃焼試験方式に基づき評価を行った。
【００４５】
実施例５
難燃剤として実施例２のリン含有の層状複水酸化物を使用した以外は実施例４と同様の操作を行い、難燃性評価用テストピースを作製した。テストピースを難燃性評価規格であるＵＬ９４の垂直燃焼試験方式に基づき評価を行った。
【００４６】
実施例６
難燃剤として実施例３のリン含有の層状複水酸化物を使用した以外は実施例４と同様の操作を行い、難燃性評価用テストピースを作製した。テストピースを難燃性評価規格であるＵＬ９４の垂直燃焼試験方式に基づき評価を行った。
【００４７】
実施例７
基材樹脂であるポリ塩化ビニル樹脂（新第一塩ビ株式会社  品番ＺＥＳＴ１０００Ｚ）を９０ｇ、難燃剤として実施例１のリン含有の層状複水酸化物を１０ｇ秤量した後、二本ロールを使用して１６０℃で各材料を混練及び成形し、シート状になった実施例７の樹脂成形物を得た。その樹脂成形物を厚み調整するためプレスを行い、所定の寸法に切断後、難燃性評価用テストピースを作製した。テストピースを難燃性評価規格であるＵＬ９４の垂直燃焼試験方式に基づき評価を行った。
【００４８】
実施例８
基材樹脂であるポリ塩化ビニル樹脂を７０ｇ、難燃剤として実施例１のリン含有の層状複水酸化物を３０ｇに変更した以外は実施例７と同様の操作を行って得られた樹脂成形物を実施例８とし、実施例４と同じＵＬ９４の垂直燃焼試験方式に基づき評価を行った。
【００４９】
比較例５
難燃剤として比較例１の炭酸型層状複水酸化物（ハイドロタルサイト）を使用した以外は実施例４と同様の操作を行って得られた樹脂成形物を比較例５とし、実施例４と同じＵＬ９４の垂直燃焼試験方式に基づく評価を行った。
【００５０】
比較例６
難燃剤として比較例２の水酸化アルミニウムを使用した以外は実施例４と同様の操作を行って得られた樹脂成形物を比較例６とし、実施例４と同じＵＬ９４の垂直燃焼試験方式に基づく評価を行った。
【００５１】
比較例７
難燃剤として比較例３のオキシ水酸化アルミニウム（ベーマイト）を使用した以外は実施例４と同様の操作を行って得られた樹脂成形物を比較例７とし、実施例４と同じＵＬ９４の垂直燃焼試験方式に基づく評価を行った。
【００５２】
実施例４〜８および比較例５〜７についての難燃性および成形性の評価結果を表２に示す。
【表２】
2017078014.tif 000004
【００５３】
難燃性の評価では、比較例７のオキシ水酸化アルミニウムを用いた樹脂成形物は燃焼してしまうが、実施例４〜８のリン含有の層状複水酸化物、比較例５の炭酸型層状複水酸化物（ハイドロタルサイト）を用いた樹脂成形物、比較例６の水酸化アルミニウムを用いた樹脂成形物は、いずれも燃焼性ＵＬ９４規格において、最高の指標レベルであるＶ−Ｏを達成できることが判った。
【００５４】
一方、成形性の評価では、実施例４〜８のリン含有の層状複水酸化物を用いた樹脂成形物は、水泡がなくシート状に成形可能であったのに対して、比較例５の炭酸型層状複水酸化物（ハイドロタルサイト）を用いた樹脂成形物はシート状には成形できるものの、水分による水泡が多数発生する不具合を生じることが判った。また、比較例６の水酸化アルミニウムを用いた樹脂成形物および比較例７のオキシ水酸化アルミニウム（ベーマイト）を用いた樹脂成形物は、圧延する時にいずれも短冊状に破断してしまい、シート状に延ばすことができないことが判った。
【００５５】
以上の結果より、リンがリン酸水素イオンとしてインターカレートされた本発明の層状複水酸化物は、難燃剤として樹脂成形物へ配合した場合、極めて高い難燃性を発現させると共に、水泡などを生じさせることなく極めて高い加工性、成形性を付与することができる。
【００５６】
Ｄ．既存難燃剤との併用：
実施例９
樹脂としてＡＢＳ樹脂（旭化成ケミカルズ社製、商品名スタイラック）を１００ｇ、臭素系難燃剤（阪本薬品工業社製、商品名ＳＲ−Ｔ５０００）を２０ｇ、三酸化アンチモン（日本精鉱社製、商品名  ＰＡＴＯＸ−Ｍ）２．５ｇ、実施例１で得たリン含有ＬＤＨを２．５ｇ混合し、二本ロールを使用して１６０℃で各材料を混練及び成形し、シート状とした樹脂成形物を得た。その樹脂成形物を厚み調整するためプレスを行い、所定の寸法に切断して難燃性評価テストピースを作製し、実施例４と同じＵＬ９４の垂直燃焼試験方式に基づき評価を行った。
【００５７】
比較例８
リン含有ＬＤＨを添加せず、代わりに三酸化アンチモンの添加量を５．０ｇとした以外は実施例９と同様の操作を行ってシート状樹脂成形物を得、実施例９と同様にＵＬ９４の垂直燃焼試験方式に基づき評価を行った。
【００５８】
実施例９および比較例８についての難燃性の評価結果を表３に示す。
【表３】
2017078014.tif 000005
【００５９】
難燃剤を併用した場合の評価では、比較例８のように臭素系難燃剤及び三酸化アンチモンを用いた樹脂成形物は、燃焼性ＵＬ９４規格においてＶ−１の指標レベルを達成するが、実施例９のように臭素系難燃剤及び三酸化アンチモンに加えてリン含有の層状複水酸化物を用いた樹脂成形物は、最高の指標レベルであるＶ−Ｏを達成できることが判った。
【００６０】
なお、実施例９および比較例８において、三酸化アンチモンは、臭素系難燃剤と組み合わせることで水酸化ラジカルや水素ラジカルをトラップさせて燃焼を抑制するために使用されている（ラジカルトラップ効果）。ところが、三酸化アンチモンや臭素系難燃剤は環境負荷が大きいため、環境に優しい代替材料が求められており、このため、本発明のリン酸水素イオンがインターカレートされた層状複水酸化物を使用すれば、前記難燃剤の一部をＰＬＤＨで置き換えすることで環境負荷を低減することができる。また、ＰＬＤＨのチャー生成効果促進により燃焼速度（時間）を遅くすることができ、難燃剤の併用効果が期待される。なお、「チャー」とは、ガス化炉中において、石炭から揮発分や水分を除いて得られる未反応固形物で主に灰分と固定炭素からなるものをいう。
【図１】
2017078014.tif 000006
【図２】
2017078014.tif 000007